(57)【要約】【課題】ハードコート層の硬度を損なうことなく、紫外線吸収剤の多量配合が可能であり、紫外線吸収能に優れかつ高硬度なハードコート層を有する耐候性ハードコートフィルムを提供する。【解決手段】基材フィルム上に、紫外線吸収剤を含むハードコート層が形成されてなるハードコートフィルム。該紫外線吸収剤は、ラジカル重合可能な（メタ）アクリル系官能基を有する化合物である。ラジカル重合可能な官能基を有する紫外線吸収剤であれば、ハードコート層に多量に配合しても、紫外線吸収剤のラジカル重合性化合物自体が架橋剤として架橋構造を形成し、ハードコート層の硬度の向上に有効に機能する。【特許請求の範囲】
【請求項１】
基材フィルム上に、紫外線吸収剤を含むハードコート層が形成されてなるハードコートフィルムであって、該紫外線吸収剤がラジカル重合可能な官能基を有する化合物であることを特徴とする耐候性ハードコートフィルム。
【請求項２】
請求項１において、前記紫外線吸収剤がベンゾトリアゾール系化合物であることを特徴とする耐候性ハードコートフィルム。
【請求項３】
請求項１又は２において、前記ラジカル重合可能な官能基が（メタ）アクリル系官能基であることを特徴とする耐候性ハードコートフィルム。
【請求項４】
請求項３において、前記紫外線吸収剤が前記（メタ）アクリル系官能基を２個以上有することを特徴とする耐候性ハードコートフィルム。
【請求項５】
請求項１ないし４のいずれか１項において、前記ハードコート層が紫外線硬化型樹脂組成物により形成されることを特徴とする耐候性ハードコートフィルム。
【請求項６】
請求項５において、前記紫外線硬化型樹脂組成物が、重合開始剤として可視光波長域に吸収を有する化合物を含有することを特徴とする耐候性ハードコートフィルム。
【請求項７】
請求項６において、前記可視光波長域に吸収を有する化合物が、波長４０５ｎｍの吸光係数が１×１０１ｍｌ／ｇｃｍ以上である化合物であることを特徴とする耐候性ハードコートフィルム。
【請求項８】
請求項６又は７において、前記可視光波長域に吸収を有する化合物がホスフィンオキサイド系化合物であることを特徴とする耐候性ハードコートフィルム。
【請求項９】
請求項１ないし８のいずれか１項において、前記基材フィルムのハードコート層形成面と反対側の面に近赤外線吸収層を有することを特徴とする耐候性ハードコートフィルム。
【請求項１０】
請求項１ないし９のいずれか１項に記載の耐候性ハードコートフィルムのハードコート層形成面と反対側の面をガラス板に接着してなるフィルム強化ガラス。
【発明の詳細な説明】
【技術分野】
【０００１】
本発明は、耐候性ハードコートフィルム及びフィルム強化ガラスに係り、特に、高硬度で優れた耐候（光）性を有するハードコート層を有する耐候性ハードコートフィルムと、この耐候性ハードコートフィルムをガラス板に接着してなるフィルム強化ガラスに関する。
【背景技術】
【０００２】
ワープロ、コンピュータ、ＣＲＴ、プラズマテレビ、ＦＥＤパネル、液晶ディスプレイ、有機ＥＬなどの各種ディスプレイ、及び自動車、建築物、電車の窓ガラスや絵画の額ガラス等には、光の反射を防止して高い光透過性を確保するために反射防止フィルムが適用されている。この種の用途に用いられる反射防止フィルムとして、透明基材フィルム上に易接着層、ハードコート層及び低屈折率層、或いは易接着層、ハードコート層、高屈折率層及び低屈折率層が、この順で積層されたものが提供されている（特開２００５−１８１５４５号公報）。
【０００３】
また、各種ディスプレイや自動車、建築物、電車の窓ガラス等の用途には、熱を吸収するための近赤外線吸収フィルムも設けられているが、従来において、反射防止層と近赤外線吸収層とは、各々別々の基板フィルム上に形成され、これらが粘着剤で貼り合わされて各種用途に用いられている。そして、この場合において、近赤外線吸収フィルムを保護するために粘着剤層に紫外線吸収剤を配合することが行われている。
【０００４】
近年、近赤外線吸収層と反射防止層とを一枚のフィルムとする工夫がなされ、この場合において、近赤外線吸収層の保護のための紫外線吸収剤を基材フィルムに配合することが提案されている。しかし、生産規模の大きいポリエチレンテレフタレート（ＰＥＴ）フィルム等の基材フィルムにに紫外線吸収剤を配合することは、高コスト化につながる。
【０００５】
反射防止フィルムに形成されるハードコート層に紫外線吸収剤を配合することにより、低コストに近赤外線吸収層の保護効果を得ることができるが、一般に、ハードコート層は紫外線硬化型樹脂により形成されるため、ハードコート層に紫外線吸収剤を多量に配合すると、紫外線硬化型樹脂の紫外線硬化が阻害され、ハードコート層の硬度が低下するという問題がある。十分な硬度を発現し得る紫外線吸収剤添加量で十分な紫外線吸収能を持たせるためにはハードコート層を厚くすることが必要となり、この場合には、フィルムのカール、ハードコート層のクラック発生といった好ましくない現象が起こる。しかも、ハードコート層を厚くすることは、機能性フィルムの薄膜化にも逆行し、好ましいことではない。
【特許文献１】特開２００５−１８１５４５号公報
【発明の開示】
【発明が解決しようとする課題】
【０００６】
本発明は上記従来の問題点を解決し、ハードコート層の硬度を損なうことなく、紫外線吸収剤の多量配合が可能であり、従って、紫外線吸収能に優れかつ高硬度なハードコート層を有する耐候性ハードコートフィルムと、この耐候性ハードコートフィルムをガラス板に接着してなるフィルム強化ガラスを提供することを目的とする。
【課題を解決するための手段】
【０００７】
本発明（請求項１）の耐候性ハードコートフィルムは、基材フィルム上に、紫外線吸収剤を含むハードコート層が形成されてなるハードコートフィルムであって、該紫外線吸収剤がラジカル重合可能な官能基を有する化合物であることを特徴とする。
【０００８】
請求項２の耐候性ハードコートフィルムは、請求項１において、前記紫外線吸収剤がベンゾトリアゾール系化合物であることを特徴とする。
【０００９】
請求項３の耐候性ハードコートフィルムは、請求項１又は２において、前記ラジカル重合可能な官能基が（メタ）アクリル系官能基であることを特徴とする。
【００１０】
請求項４の耐候性ハードコートフィルムは、請求項３において、前記紫外線吸収剤が前記（メタ）アクリル系官能基を２個以上有することを特徴とする。
【００１１】
請求項５の耐候性ハードコートフィルムは、請求項１ないし４のいずれか１項において、前記ハードコート層が紫外線硬化型樹脂組成物により形成されることを特徴とする。
【００１２】
請求項６の耐候性ハードコートフィルムは、請求項５において、前記紫外線硬化型樹脂組成物が、重合開始剤として可視光波長域に吸収を有する化合物を含有することを特徴とする。
【００１３】
請求項７の耐候性ハードコートフィルムは、請求項６において、前記可視光波長域に吸収を有する化合物が、波長４０５ｎｍの吸光係数が１×１０１ｍｌ／ｇｃｍ以上である化合物であることを特徴とする。
【００１４】
請求項８の耐候性ハードコートフィルムは、請求項６又は７において、前記可視光波長域に吸収を有する化合物がホスフィンオキサイド系化合物であることを特徴とする。
【００１５】
請求項９の耐候性ハードコートフィルムは、請求項１ないし８のいずれか１項において、前記基材フィルムのハードコート層形成面と反対側の面に近赤外線吸収層を有することを特徴とする。
【００１６】
本発明（請求項１０）のフィルム強化ガラスは、請求項１ないし９のいずれか１項に記載の耐候性ハードコートフィルムのハードコート層形成面と反対側の面をガラス板に接着してなる。
【発明の効果】
【００１７】
本発明によれば、ハードコート層の硬度を損なうことなく、紫外線吸収剤の多量配合が可能であり、紫外線吸収能に優れかつ高硬度なハードコート層を有する耐候性ハードコートフィルムと、この耐候性ハードコートフィルムをガラス板に接着してなるフィルム強化ガラスが提供される。
【００１８】
即ち、本発明において、ハードコート層に含まれる紫外線吸収剤は、ラジカル重合可能な官能基を有する化合物（以下「ラジカル重合性化合物」と称す場合がある。）であるため、これをハードコート層に多量に配合しても、紫外線吸収剤のラジカル重合性化合物自体が架橋剤として架橋構造を形成し、ハードコート層の硬度の向上に有効に機能する。
【００１９】
このため、ハードコート層の硬度を損なうことなく紫外線吸収剤の多量配合が可能であり、紫外線吸収能に優れかつ高硬度なハードコート層を形成することができる。
【００２０】
本発明において、用いる紫外線吸収剤はベンゾトリアゾール系化合物であることが好ましく（請求項２）、ラジカル重合可能な官能基は（メタ）アクリル系官能基であることが好ましい（請求項３）。従って、本発明に係る紫外線吸収剤はラジカル重合可能な（メタ）アクリル系官能基を２個以上有することが好ましい（請求項４）。
【００２１】
また、ハードコート層は紫外線硬化型樹脂組成物により形成され（請求項５）、この紫外線硬化型樹脂組成物は、重合開始剤として可視光波長域に吸収を有する化合物を含有することが好ましい（請求項６）。この可視光波長域に吸収を有する化合物としては、波長４０５ｎｍの吸光係数が１×１０１ｍｌ／ｇｃｍ以上である化合物（請求項７）、特にホスフィンオキサイド系化合物であることが好ましい（請求項８）。
【００２２】
本発明の耐候性ハードコートフィルムは、請求項１ないし８のいずれか１項において、前記基材フィルムのハードコート層形成面と反対側の面に近赤外線吸収層を有することが好ましい（請求項９）。
【発明を実施するための最良の形態】
【００２３】
以下に本発明の耐候性ハードコートフィルム及びフィルム強化ガラスの実施の形態を詳細に説明する。なお、本発明において、「（メタ）アクリル」とは「アクリル」と「メタクリル」の両方を指す。
【００２４】
本発明の耐候性ハードコートフィルムは、基材フィルム上に、ラジカル重合性化合物の紫外線吸収剤を含むハードコート層が形成されたものである。
【００２５】
この紫外線吸収剤としては、ラジカル重合可能な（メタ）アクリル系官能基を、好ましくは２個以上有する化合物であることが好ましく、その（メタ）アクリル系官能基を導入するベースとなる化合物としては、ベンゾトリアゾール系化合物、ベンゾフェノン系化合物、ヒドロキシベンゾエート系化合物等の１種又は２種以上を用いることができる。
【００２６】
ベンゾトリアゾール系化合物としては、２−（２’−ヒドロキシ−５’−ｔ−ブチルフェニル）ベンゾトリアゾール、２−（２−ヒドロキシ−３’−５’ジ−ｔ−ブチルフェニル）ベンゾトリアゾール等が例示される。
【００２７】
ベンゾフェノン系化合物としては、２−ヒドロキシ−４−メトキシベンゾフェノン、２−ヒドロキシ−４−ｎ−オクチルオキシベンゾフェノン等が例示される。
【００２８】
ヒドロキシベンゾエート系化合物としては、フェニルサルシレート、４−ｔ−ブチルフェニルサルシレート、２，５−ｔ−ブチル−４−ヒドロキシ安息香酸ｎ−ヘキサデシルエステル、２，４−ジ−ｔ−ブチルフェニル−３’，５−ジ−ｔ−ブチル−４’−ヒドロキシベンゾエート等が例示される。
【００２９】
これらの中でも、ベンゾトリアゾール系化合物が好適である。
【００３０】
従って、本発明で用いる紫外線吸収剤は、特に、（メタ）アクリル変性ベンゾトリアゾール系化合物であることが好ましい。
【００３１】
ハードコート層は、特に上述のラジカル重合性化合物よりなる紫外線吸収剤を含む紫外線硬化型樹脂組成物を基板フィルムに塗布して、紫外線を照射することにより成膜された層であることが好ましい。
【００３２】
この場合の樹脂成分としては、ハードコート処理に適した低分子量且つ多官能な樹脂であれば、特に限定されるものではなく、例えばエチレン性二重結合を複数有するウレタンオリゴマー、ポリエステルオリゴマー又はエポキシオリゴマー等のオリゴマー、ペンタエリスリトールテトラアクリレート（ＰＥＴＡ）、ペンタエリスリトールテトラメタアクリレート、ジペンタエリスリトールヘキサアクリレート（ＤＰＥＨＡ）等の一官能又は多官能オリゴマーが好ましい。
【００３３】
紫外線硬化型樹脂組成物はこれらのオリゴマー、必要により反応性稀釈剤、紫外光波長域に吸収を有する化合物よりなる光重合開始剤から一般に構成される。
【００３４】
紫外光波長域に吸収を有する化合物よりなる光重合開始剤の例としては、ベンゾイン、ベンゾフェノン、ベンゾイルメチルエーテル、ベンゾインエチルエーテル、ベンゾインイソプロピルエーテル、ベンゾインイソブチルエーテル、ジベンジル、５−ニトロアセナフテン、ヘキサクロロシクロペンタジエン、ｐ−ニトロジフェニル、ｐ−ニトロアニリン、２，４，６−トリニトロアニリン、１，２−ベンズアントラキノン、３−メチル−１，３−ジアザ−１，９−ベンズアンスロン、１−ヒドロキシシクロヘキシルフェニルケトン等を挙げることができる。
【００３５】
オリゴマー、反応性稀釈剤及び光重合開始剤は、それぞれ１種用いても良く、２種以上組み合わせて用いてもよい。
【００３６】
反応性稀釈剤の含有量は、樹脂成分１００重量部に対して０〜１０重量部が一般的であり、０〜５重量部が好ましい。光重合開始剤の含有量は、樹脂成分１００重量部に対して５重量部以下、特に３〜４重量部が好ましい。
【００３７】
ハードコート層中の紫外線吸収剤の含有量は、用いる紫外線吸収剤の種類、要求されるハードコート層の耐候（光）性によっても異なるが、通常、（メタ）アクリル変性ベンゾトリアゾール系化合物等の紫外線吸収剤は樹脂成分１００重量部に対して５〜４０重量部程度含有させることが好ましい。
【００３８】
紫外線吸収剤の配合量が少な過ぎると十分な耐候（光）性を得ることができず、多過ぎるとハードコート層の透明性が損なわれ、好ましくない。
【００３９】
ところで、紫外線硬化型樹脂組成物がこのような紫外線吸収剤を含むと、この紫外線吸収剤が紫外線を吸収することにより、ハードコート層形成時の紫外線硬化型樹脂組成物の紫外線硬化を阻害する。紫外線の照射量を多くすることにより、紫外線硬化を促進させることは可能であるが、本発明においては、このような紫外線吸収剤による紫外線硬化阻害を防止するために、紫外線硬化型樹脂組成物中に可視光波長域に吸収を有する化合物、特に波長３８０〜４４０ｎｍに吸収を有する化合物を配合しておくことが好ましい。
【００４０】
この、波長４００ｎｍに吸収を有する化合物は、好ましくは波長４０５ｎｍの吸光係数が１×１０１ｍｌ／ｇｃｍ以上である化合物（以下「可視光吸収性化合物」と称す場合がある）であり、例えばホスフィンオキサイド化合物やアシルホスフィンオキサイド化合物などの１種又は２種以上が挙げられる。なお、この吸光係数は、メタノール又はＣＨ３ＣＮ溶媒に溶解させて測定した値である。
【００４１】
ホスフィンオキサイド化合物としては、トリエチルホスフィンオキサイド、トリｎ−プロピルホスフィンオキサイド、トリｎ−ブチルホスフィンオキサイド、トリｎ−ヘキシルホスフィンオキサイド、トリｎ−オクチルホスフィンオキサイド、トリｎ−シクロヘキシルホスフィンオキサイド、トリス（３−ヒドロキシプロピル）ホスフィンオキサイド、トリフェニルホスフィンオキサイド等を用いることができる。
【００４２】
アシルホスフィンオキサイド化合物としては、２，４，６−トリメチルベンゾイルジフェニルホスフィンオキサイド、２，６−ジメトキシベンゾイルジフェニルホスフィンオキサイド、２，６−ジクロロベンゾイルジフェニルホスフィンオキサイド、２，３，５，６−テトラメチルベンゾイルジフェニルホスフィンオキサイド、２，６−ジメチルベンゾイルジフェニルホスフィンオキサイド、４−メチルベンゾイルジフェニルホスフィンオキサイド、４−エチルベンゾイルジフェニルホスフィンオキサイド、４−イソプロピルベンゾイルジフェニルホスフィンオキサイド、１−メチルシクロヘキサノイルベンゾイルジフェニルホスフィンオキサイド、ビス（２，４，６−トリメチルベンゾイル）−フェニルホスフィンオキサイド、２，４，６−トリメチルベンゾイルフェニルホスフィン酸メチルエステル、２，４，６−トリメチルベンゾイルフェニルホスフィン酸イソプロピルエステル、ビス（２，６−ジメトキシベンゾイル）−２，４，４−トリメチルペンチルホスフィンオキサイド等を用いることができる。
【００４３】
このような可視光吸収性化合物の配合量は樹脂成分１００重量部に対して０．１〜５重量部、特に０．３〜３重量部とすることが好ましい。この可視光吸収性化合物の配合量が少な過ぎると硬化を円滑に促進させることができず、多過ぎると耐光性に悪影響が出る。
【００４４】
本発明に係るハードコート層には、更に光安定剤を配合しても良く、光安定剤を配合することにより、ハードコート層の耐候（光）性をより一層向上させることができる。
【００４５】
この場合、光安定剤としては、ヒンダードアミン系光安定剤を好適に用いることができ、ヒンダードアミン系光安定剤としては、例えば、チヌビン１２３、チヌビン２９２，チヌビン１４４〔以上いずれもチバ・スペシャリティ・ケミカル社製〕;ＭＡＲＫ  ＬＡ−５７，ＬＡ−６２，ＬＡ−６７，ＬＡ−６３，ＬＡ−６８〔以上いずれもアデカアーガス化学(株)製〕;サノールＬＳ−７７０，ＬＳ−７６５，ＬＳ−２９２，ＬＳ−２６２６，ＬＳ−１１１４，ＬＳ−７４４〔以上いずれも三共ライフテック(株)製〕などが挙げられる。
【００４６】
光安定剤は、ハードコート層の樹脂成分１００重量部に対して０．１〜１０重量部用いることが好ましい。
【００４７】
本発明に係るハードコート層の硬度は鉛筆硬度でＨＢ以上、特に２Ｈ以上であることが好ましい。
【００４８】
また、このハードコート層の厚さは、耐候性ハードコートフィルムの用途による要求特性により適宜決定されるが、通常の場合、０．１〜２０μｍ、特に１〜１５μｍ程度であることが好ましい。
【００４９】
このようなハードコート層が形成される基材フィルムを構成する樹脂としては、ポリエチレンテレフタレート（ＰＥＴ）、ポリエチレンナフタラート、ポリエチレンブチラート等を挙げることができ、特に強度に優れたＰＥＴが好ましい。
【００５０】
この基材フィルムの厚さは、通常０．１〜２ｍｍ、好ましくは０．５〜１ｍｍの範囲とされる。
【００５１】
本発明の耐候性ハードコートフィルムは、このような基材フィルム上に前述のハードコート層が形成されたものであるが、ハードコート層以外のフィルム構成層としては、低屈折率層、高屈折率層、近赤外線吸収層、調色層等が挙げられ、本発明の耐候性ハードコートフィルムは、例えば、次のような層構成とすることができる。  
高屈折率層／ハードコート層／基材フィルム
低屈折率層／ハードコート層／基材フィルム
高屈折率層／ハードコート層／基材フィルム／近赤外線吸収層
低屈折率層／ハードコート層／基材フィルム／近赤外線吸収層
本発明のフィルム強化ガラスは、このような本発明の耐候性ハードコートフィルムの基材フィルムに対してハードコート層とは反対側の面にガラス板を接着してなるものである。
【００５２】
ガラス板としては、通常珪酸塩ガラスよりなるものが用いられる。ガラス板の厚さは、耐候性ハードコートフィルムの用途等により異なり、例えば、自動車のサイドガラス及び嵌め込みガラスに使用する場合、フロントガラスのように厚くする必要はなく、１〜１０ｍｍが一般的であり、３〜５ｍｍが好ましい。このガラス板は、化学的に、或いは熱的に強化させたものであることが好ましい。また、このガラス板の表面（耐候性ハードコートフィルムとの接着面とは反対側）には、金属及び／又は金属酸化物からなる透明の導電層を設けても良い。
【００５３】
耐候性ハードコートフィルムとガラス板との接着に用いられる接着樹脂としては、特に限定されるものではないが、好適な例として、エチレン−酢酸ビニル共重合体（ＥＶＡ）、ポリビニルアセタール系樹脂（例えば、ポリビニルホルマール、ポリビニルブチラール（ＰＶＢ樹脂）、変性ＰＶＢ）、塩化ビニル樹脂を挙げることができる。特にＥＶＡ及びＰＶＢが好ましい。
【００５４】
ＥＶＡは、酢酸ビニル含有率が１０〜５０重量％、特に１５〜４０重量％であることが好ましい。この酢酸ビニル含有率が、１０重量％未満であると、高温で架橋硬化させる場合に得られる樹脂の透明度が充分でなく、逆に５０重量％を超えると防犯用ガラスにした場合の耐衝撃性、耐貫通性が不足する傾向となる。
【００５５】
接着に使用されるＥＶＡ樹脂組成物は、可塑剤、有機過酸化物、接着向上剤等の種々の添加剤を含有させることができる。
【００５６】
可塑剤としては、特に限定されるものではないが、一般に多塩基酸のエステル、多価アルコールのエステルが使用される。その例としては、ジオクチルフタレート、ジヘキシルアジペート、トリエチレングリコール−ジ−２−エチルブチレート、ブチルセバケート、テトラエチレングリコールジヘプタノエート、トリエチレングリコールジペラルゴネートを挙げることができる。可塑剤は１種用いても良く、２種以上組み合わせて使用しても良い。可塑剤の含有量は、ＥＶＡ樹脂１００重量部に対して５重量部以下の範囲が好ましい。
【００５７】
上記ＥＶＡ樹脂組成物は、ガラス板とハードコートフィルムとの接着性調整剤として有機過酸化物を一般に含有している。有機過酸化物を含有する樹脂組成物は、加熱により硬化性が向上しているので、得られる接着樹脂層の膜強度も向上する。
【００５８】
有機過酸化物としては、１００℃以上の温度で分解してラジカルを発生するものであれば、どのようなものでも使用することができる。有機過酸化物は、一般に、成膜温度、組成物の調整条件、硬化（貼り合わせ）温度、被着体の耐熱性、貯蔵安定性を考慮して選択される。特に、半減期１０時間の分解温度が７０℃以上のものが好ましい。
【００５９】
この有機過酸化物の例としては、２，５−ジメチルヘキサン−２，５−ジハイドロパーオキサイド、２，５−ジメチル−２，５−ジ（ｔ−ブチルパーオキシ）ヘキサン−３−ジ−ｔ−ブチルパーオキサイド、ｔ−ブチルクミルパーオキサイド、２，５−ジメチル−２，５−ジ（ｔ−ブチルパーオキシ）ヘキサン、ジクミルパーオキサイド、α，α’−ビス（ｔ−ブチルパーオキシイソプロピル）ベンゼン、ｎ−ブチル−４，４−ビス（ｔ−ブチルパーオキシ）バレレート、２，２−ビス（ｔ−ブチルパーオキシ）ブタン、１，１−ビス（ｔ−ブチルパーオキシ）シクロヘキサン、１，１−ビス（ｔ−ブチルパーオキシ）−３，３，５−トリメチルシクロヘキサン、ｔ−ブチルパーオキシベンゾエート、ベンゾイルパーオキサイド、ｔ−ブチルパーオキシアセテート、メチルエチルケトンパーオキサイド、２，５−ジメチル−２，５−ビス（ｔ−ブチルパーオキシ）−３，３，５−トリメチルシクロヘキサン、１，１−ビス（ｔ−ブチルパーオキシ）シクロヘキサン、メチルエチルケトンパーオキサイド、２，５−ジメチルヘキシル−２，５−ビスパーオキシベンゾエート、ｔ−ブチルハイドロパーオキサイド、ｐ−メンタンハイドロパーオキサイド、ｐ−クロロベンゾイルパーオキサイド、ヒドロキシヘプチルパーオキサイド、クロロヘキサノンパーオキサイド、オクタノイルパーオキサイド、デカノイルパーオキサイド、ラウロイルパーオキサイド、クミルパーオキシオクトエート、コハク酸パーオキサイド、アセチルパーオキサイド、ｔ−ブチルパーオキシ（２−エチルヘキサノエート）、ｍ−トルオイルパーオキサイド、ｔ−ブチルパーオキシイソブチレーオ及び２，４−ジクロロベンゾイルパーオキサイドを挙げることができる。有機過酸化物は１種使用しても良く、２種以上組み合わせて使用しても良い。有機過酸化物の含有量は、ＥＶＡ樹脂１００重量部に対して０．１〜５重量部の範囲が好ましい。
【００６０】
ＥＶＡ樹脂を光で架橋する場合、上記過酸化物の代わりに光増感剤（光重合開始剤）が通常ＥＶＡ樹脂１００重量部に対して５重量部以下、好ましくは０．１〜５．０重量部使用される。上記光重合開始剤の例としては、ベンゾイン、ベンゾフェノン、ベンゾイルメチルエーテル、ベンゾインエチルエーテル、ベンゾインイソプロピルエーテル、ベンゾインイソブチルエーテル、ジベンジル、５−ニトロアセナフテン、ヘキサクロロシクロペンタジエン、ｐ−ニトロジフェニル、ｐ−ニトロアニリン、２，４，６−トリニトロアニリン、１，２−ベンズアントラキノン、３−メチル−１，３−ジアザ−１，９−ベンズアンスロン等を挙げることができる。これらは単独で、又は２種以上組み合わせて使用することができる。
【００６１】
接着樹脂には、接着層の種々の物性（機械的強度、接着性、透明性等の光学的特性、耐熱性、耐光性、架橋速度等）の改良あるいは調整、特に機械的強度の改良のため、アクリロキシ基含有化合物、メタクリロキシ基含有化合物及び／又はエポキシ基含有化合物等を含んでいることが好ましい。
【００６２】
使用するアクリロキシ基含有化合物及びメタクリロキシ基含有化合物としては、一般にアクリル酸あるいはメタクリル酸誘導体であり、例えばアクリル酸あるいはメタクリル酸のエステルやアミドを挙げることができる。エステル残基の例としては、メチル、エチル、ドデシル、ステアリル、ラウリル等の直鎖状のアルキル基、シクロヘキシル基、テトラヒドルフルフリル基、アミノエチル基、２−ヒドロキシエチル基、３−ヒドロキシプロピル基、３−クロロ−２−ヒドロキシプオピル基を挙げることができる。また、エチレングリコール、トリエチレングリコール、ポリプロピレングリコール、ポリエチレングリコール、トリメチロールプロパン、ペンタエリスリトール等の多価アルコールとアクリル酸あるいはメタクリル酸のエステルも挙げることができる。
【００６３】
アミドの例としては、ジアセトンアクリルアミドを挙げることができる。
【００６４】
多官能化合物としては、グリセリン、トリメチロールプロパン、ペンタエリスリトール等に複数のアクリル酸あるいはメタクリル酸をエステル化したエステルも挙げることができる。
【００６５】
エポキシ含有化合物としては、トリグリシジルトリス（２−ヒドロキシエチル）イソシアヌレート、ネオペンチルグリコールジグリシジルエーテル、１，６−ヘキサンジオールジグリシジルエーテル、アリルグリシジルエーテル、２−エチルヘキシルグリシジルエーテル、フェニルグリシジルエーテル、フェノール（エチレンオキシ）5グリシジルエーテル、ｐ−ｔ−ブチルフェニルグリシジルエーテル、アジピン酸ジグリシジルエステル、フタル酸ジグリシジルエステル、グリシジルメタクリレート、ブチルグリシジルエーテルを挙げることができる。
【００６６】
また、ＥＶＡ樹脂組成物には、ガラス板とハードコートフィルムとの接着力をさらに高めるために、接着向上剤として、シランカップリング剤を添加することができる。
【００６７】
このシランカップリング剤の例として、γ−クロロプロピルメトキシシラン、ビニルエトキシシラン、ビニルトリス（β−メトキシエトキシ）シラン、γ−メタクリロキシプロピルトリメトキシシラン、ビニルトリアセトキシシラン、γ−グリシドキシプロピルトリメトキシシラン、γ−グリシドキシプロピルトリエトキシシラン、β−（３，４−エポキシシクロヘキシル）エチルトリメトキシシラン、ビニルトリクロロシラン、γ−メルカプトプロピルトリメトキシシラン、γ−アミノプロピルトリエトキシシラン、Ｎ−β−（アミノエチル）−γ−アミノプロピルトリメトキシシランを挙げることができる。これらシランカップリング剤は、単独で使用しても、又は２種以上組み合わせて使用しても良い。また上記化合物の含有量は、ＥＶＡ樹脂１００重量部に対して５重量部以下であることが好ましい。
【００６８】
一方、ガラス板とハードコートフィルムの接着に使用することができるＰＶＢ樹脂は、ポリビニルアセタール単位が７０〜９５重量％、ポリ酢酸ビニル単位が１〜１５重量％で、平均重合度が２００〜３０００、好ましくは３００〜２５００であるものが好ましく、ＰＶＢ樹脂は可塑剤を含む樹脂組成物として使用される。
【００６９】
ＰＶＢ樹脂組成物の可塑剤としては、一塩基酸エステル、多塩基酸エステル等の有機系可塑剤や燐酸系可塑剤が挙げられる。
【００７０】
一塩基酸エステルとしては、酪酸、イソ酪酸、カプロン酸、２−エチル酪酸、ヘプタン酸、ｎ−オクチル酸、２−エチルヘキシル酸、ペラルゴン酸（ｎ−ノニル酸）、デシル酸等の有機酸とトリエチレングリコールとの反応によって得られるエステルが好ましく、より好ましくは、トリエチレン−ジ−２−エチルブチレート、トリエチレングリコール−ジ−２−エチルヘキソエート、トリエチレングリコール−ジ−カプロネート、トリエチレングリコール−ジ−ｎ−オクトエート等である。なお、上記有機酸とテトラエチレングリコール又はトリプロピレングリコールとのエステルも使用可能である。
【００７１】
多塩基酸エステル系可塑剤としては、例えば、アジピン酸、セバチン酸、アゼライン酸等の有機酸と炭素数４〜８の直鎖状又は分岐状アルコールとのエステルが好ましく、より好ましくは、ジブチルセバケート、ジオクチルアゼレート、ジブチルカルビトールアジペート等が挙げられる。
【００７２】
燐酸系可塑剤としては、トリブトキシエチルフォスフェート、イソデシルフェニルフォスフェート、トリイソプロピルフォスフェート等が挙げられる。
【００７３】
ＰＶＢ樹脂組成物において、可塑剤の量が少ないと成膜性が低下し、多いと耐熱時の持久性等が損なわれるため、ＰＶＢ樹脂１００重量部に対して可塑剤を５〜５０重量部、好ましくは１０〜４０重量部とする。
【００７４】
ガラス板とハードコートフィルムの接着のための接着樹脂層は、例えば、上記接着用樹脂組成物を通常の押出成形、カレンダー成形等によりシート状物を得る方法により製造することができる。また、上記樹脂組成物を溶剤に溶解させ、この溶液を適当な塗布機（コーター）で適当な支持体上に塗布、乾燥して塗膜を形成することにより接着樹脂層用シート状物を得ることもできる。
【００７５】
この接着樹脂層の厚さが薄いと、フィルム強化ガラスの耐貫通強度が低下し、また厚いと透明度が低下する。接着樹脂層の厚さは、耐候性ハードコートフィルムの用途に応じて適宜決定されるが、例えば自動車のサイドガラス及び嵌め込みガラスの場合、接着樹脂層の厚さは０．１〜１０ｍｍの範囲内が一般的であり、０．３〜３ｍｍの範囲内が好ましい。
【００７６】
本発明のフィルム強化ガラスを製造するには、まず、接着樹脂層用シートを成膜し、ガラス板、接着樹脂層用シート、本発明の耐候性ハードコートフィルムの順で積層し、この積層体を脱気した後、加熱下に押圧してガラス板とハードコートフィルムとを接着樹脂層により接着一体化する。
【実施例】
【００７７】
以下に実施例及び比較例を挙げて本発明をより具体的に説明する。
【００７８】
実施例１
多官能アクリレート（日本化薬製ＤＰＨＡ）１００重量部、アクリル変性ベンゾトリアゾール系紫外線吸収剤１５重量部、メチルエチルケトン５０重量部、トルエン５０重量部、光重合開始剤（チバ・スペシャリティ・ケミカル社製「イルガキュア１８４」１−ヒドロキシシクロヘキシルフェニルケトン）３重量部、可視光吸収性化合物（ビス（２，４，６−トリメチルベンゾイル）−フェニルホスフィンオキサイド）１重量部を混合してハードコート層用塗布液を調製し、この塗布液を厚さ１００μｍのＰＥＴフィルムに塗布して紫外線を照射することにより、厚さ４μｍのハードコート層を形成した。
【００７９】
このハードコート層付きＰＥＴフィルムについて、下記評価を行い、結果を表１に示した。
＜鉛筆硬度＞
ＪＩＳ−Ｋ５４００に従って、ハードコート層の鉛筆硬度を測定した。
＜耐候（光）性の評価＞
フュードメーター（スガ試験器製）で２００時間紫外線を照射した後、ハードコート層の外観；ＰＥＴフィルムに対する密着性を調べた。なお、密着性は碁盤目剥離試験により調べ、残存するマス目の割合で表した。
【００８０】
比較例１
アクリル変性ベンゾトリアゾール系紫外線吸収剤１５重量部の代りにベンゾトリアゾール系紫外線吸収剤（チバ・スペシャリティ・ケミカル社製「チヌビンＰＳ」２−（２’−ヒドロキシ−５’−ｔ−ブチルフェニル）ベンゾトリアゾール）１０重量部を配合したこと以外は同様にしてハードコート層を形成し、同様に評価を行って、結果を表１に示した。
【００８１】
比較例２
比較例１において、ベンゾトリアゾール系紫外線吸収剤（チバ・スペシャリティ・ケミカル社製「チヌビンＰＳ」２−（２’−ヒドロキシ−５’−ｔ−ブチルフェニル）ベンゾトリアゾール）の配合量を５重量部としたこと以外は、同様にしてハードコート層を形成し、同様に評価を行って、結果を表１に示した。
【００８２】
【表１】
2007230093.tif 000002
【００８３】
表１より、ハードコート層に配合する紫外線吸収剤としてラジカル重合性化合物を用いることにより、紫外線吸収剤を多量配合してもハードコート層の硬度を高く維持することができ、紫外線吸収能に優れかつ高硬度なハードコート層を形成することができることが分かる。これに対して、ラジカル重合可能な官能基を有さない紫外線吸収剤を多量配合した比較例１では、耐候性には優れるものの硬度が損なわれ、この紫外線吸収剤の配合量を低減した比較例２では、硬度は維持し得るものの、耐候性が劣るものとなる。